(57)【要約】【課題】本発明の課題は、半合成繊維の製造に適した溶解パルプを提供することである。【手段】本発明に基づいて、溶解パルプを特定のスリット幅のスリットスクリーンで処理することによって、レーヨンなどの半合成繊維の製造に有用な溶解パルプを得ることができる。【選択図】なし【特許請求の範囲】
【請求項１】
スリット幅０．１５〜０．３ｍｍのスリットスクリーンで溶解パルプを処理することを含む、溶解パルプの製造方法。
【請求項２】
半合成繊維製造用の溶解パルプを製造するための、請求項１に記載の方法。
【請求項３】
スリット幅０．１５〜０．３ｍｍのスリットスクリーンで溶解パルプを処理することを含む、溶解パルプから調製したビスコース溶液の濾過性を改善する方法。
【請求項４】
溶解パルプが、溶解クラフトパルプおよび／または溶解亜硫酸パルプである、請求項１または２に記載の方法。
【発明の詳細な説明】
【技術分野】
【０００１】
本発明は、溶解パルプ、特にクラフト法により製造した溶解パルプ（溶解クラフトパルプ）に関する。本発明の溶解パルプは、特にビスコースレーヨン用途に有用である。
【背景技術】
【０００２】
レーヨンの製造に用いられる溶解パルプは、一般に８８〜９８％の高α−セルロース含有率を有する。α−セルロースは、パルプを１７．５％の水酸化ナトリウムで処理したときに溶解しない部分であり、セルロースが主成分である。この程度の純度の溶解パルプを得るにはパルプからヘミセルロースを除去しなければならず、例えば、クラフトパルプの蒸解前の蒸気予備加水分解（前加水分解）、または、漂白プロセスにおける冷苛性アルカリ抽出によって、パルプからヘミセルロースを除去することが知られている。
【０００３】
一般に、高率のペントサンおよび他のヘミセルロースが含まれる溶解パルプは、レーヨン用途においては好ましくない。なぜなら、濾過、紡糸、繊維特性において問題が生じたり、望ましい反応性を得る程にパルプの形態学的構造が十分に変わっていないためである。
【０００４】
また、ビスコースレーヨンは、ビスコース溶液（セルロースザンテートをアルカリ溶液に溶解したもの）を細孔から押し出して紡糸して製造する。従って、ビスコースレーヨン用途に溶解パルプを使用する場合、溶解パルプから調製したビスコース溶液の濾過性が重要である。濾過性に影響する因子としては、α−セルロース含有率、異物（樹脂分、灰分）などである（非特許文献１）。
【０００５】
また、特開2010−202793号公報（特許文献１）には、ジクロロメタン抽出物量が０．１ｐｐｍ以上３０ｐｐｍ以下である溶解パルプを原料とするセルロースエステルが開示されている。
【先行技術文献】
【特許文献】
【０００６】
【特許文献１】特開２０１０−２０２７９３号公報
【非特許文献】
【０００７】
【非特許文献１】紙パルプ技術協会編『亜硫酸パルプ・溶解パルプ』（324〜327頁）
【発明の概要】
【発明が解決しようとする課題】
【０００８】
本発明の課題は、レーヨンを始めとする半合成繊維の製造に適した溶解パルプを提供することであり、特にビスコースレーヨン用途に有用である溶解クラフトパルプを提供することである。
【課題を解決するための手段】
【０００９】
上記課題について鋭意検討したところ、特定のスリット幅を有するスリットスクリーンを用いて溶解パルプを処理することによって、溶解パルプから得られるビスコース溶液の濾過性を大きく改善できることを見出し、本発明を完成させるに至った。
【００１０】
すなわち、本発明は、以下の発明を包含する。
（１）  スリット幅０．１５〜０．３ｍｍのスリットスクリーンで溶解パルプを処理することを含む、溶解パルプから調製したビスコース溶液の濾過性を改善する方法。
（２）  スリット幅０．１５〜０．３ｍｍのスリットスクリーンで溶解パルプを処理することを含む、溶解パルプの製造方法。
（３）  半合成繊維製造用の溶解パルプを製造するための、（２）に記載の方法。
（４）  溶解パルプが、溶解クラフトパルプおよび／または溶解亜硫酸パルプである、（２）または（３）に記載の方法。
【発明の効果】
【００１１】
本発明の溶解クラフトパルプは、ビスコース溶液とした場合に粘度が低く、濾過性に優れるので、本発明の溶解パルプからビスコースレーヨンを効率的に製造することができる。
【発明を実施するための形態】
【００１２】
本発明において溶解パルプとは、化学的に精製されたセルロース純度の高いパルプを意味し、好ましい態様においてα−セルロース含有率（含量）が９０％以上であり、より高いα−セルロース含量とすることもできる（例えば、９３％以上、９６％以上、９８％以上）。ここで、パルプのα−セルロース含有率とは、パルプを１７．５％の水酸化ナトリウムで処理したときに溶解しない部分である。一般に木材はセルロース、リグニン、ヘミセルロースの三大成分と少量の樹脂分、灰分などを含んでいるが、溶解パルプはセルロース純度が高く、化学繊維、セロハン、プラスチック、合成糊料、その他いろいろなセルロース系誘導体の原料として広く利用されている。
【００１３】
本発明の溶解パルプは、溶解亜硫酸（サルファイト）パルプおよび／または溶解クラフトパルプであり、溶解亜硫酸パルプ（ＤＳＰ）とは、サルファイト法によって製造される溶解パルプ、溶解クラフトパルプ（ＤＫＰ）とは、クラフト蒸解法（ＫＰ法）によって製造される溶解パルプである。
【００１４】
本発明においては、スリット幅０．１５〜０．３ｍｍのスリットスクリーンで溶解パルプを処理することにより、溶解パルプから得られるビスコース溶液の濾過性を大きく改善することができる。この理由の詳細は完全には明らかでないものの、スリット幅０．１５〜０．３ｍｍのスリットスクリーンで処理した際に除去（リジェクト）される大きさのものとして、未蒸解繊維、結束繊維、粕等のパルプ繊維以外の有機物が多いため、このような異物を除去することによって濾過性が大きく改善されるものと推測される。つまり、未蒸解繊維、結束繊維、粕等のパルプ繊維以外の有機物は、ビスコース溶液にした際に、ビスコース溶液の粘度を増大させ、濾過性を低下させてしまうのである。
【００１５】
本発明において、溶解パルプから調製したビスコース溶液の濾過性（Ｋｒ）は、RP JIS 改訂懇談会『溶解パルプ試験方法（案）』（昭和32年1月発行、付2、p1〜10）に従って測定することができる。具体的には、溶解パルプから『溶解パルプ試験方法（案）』に準じて調製したビスコース溶液について、実施例で後述する方法で粘度を測定し、その粘度から、以下の式で求めることができる。濾過性は、数字が小さいほど良好である。
【００１６】
Ｋｒ＝１０５×ｋ×濾過面積／（粘度）０．４
ここで、ｋは目づまり係数であり、次式により求めることができる。
ｔ／ｖ＝ｋ／２×ｔ＋１／Ｓ０
［式中、ｔ：濾過時間、ｖ：濾過量、Ｓ０：最初の濾過速度］
本発明で使用するスクリーンは、スリットタイプであれば形状等は特に問わない。スリットスクリーンとは、スリット状の孔が基材に設けられているスクリーンのことであり、スリットの幅を調整することによって特定の大きさ以上の異物を除去することが可能である。本発明においては、スクリーンとして特定のスリット幅を有するスリットスクリーンを使用するが、スリットスクリーンは、丸型や角型の孔を有するスクリーンと比較して溶解パルプのスラリーを効率的に処理することができ、スクリーンの目詰まりも生じにくい。また、丸型や角型の孔を有するスクリーンでは除去され難い粘着物質などの異物も効率よく分離除去することが可能である。また、圧力をかけて処理する圧力型のスリットスクリーンを使用してもよい。
【００１７】
すでに述べたように、異物を除去してビスコース溶液の濾過性を改善するためには、スリット幅は０．３ｍｍ以下とすることが必要である。一方、スリット幅が狭すぎるとスクリーン処理工程での負荷が増大してしまうため、スリット幅は０．１５〜０．３ｍｍの範囲とする。また、必要に応じて、本発明のスリットスクリーンに加えて、丸穴スクリーンやクリーナーなどを組み合わせてもよい。
【００１８】
本発明の原料は木材チップである。本発明の木材チップは、針葉樹材、広葉樹材のいずれのチップを含んでいれば、そのサイズや樹種は特に制限されず、単一種類の木材のチップでも２種以上の木材が混合されたチップでもよい。本発明においては、針葉樹などの比較的、蒸解や漂白が難しいとされる樹種であっても、高品質な溶解パルプを効率良く製造することができる。本発明において使用される針葉樹材のチップとしては、例えば、カラマツ属やマツ属の木材チップを好適に使用することができる。カラマツ属に関しては、例えば、Ｌａｒｉｘ（以下、Ｌ．と略す）ｌｅｐｔｏｌｅｐｉｓ（カラマツ）、Ｌ．ｌａｒｉｃｉｎａ（タマラック）、Ｌ．ｏｃｃｉｄｅｎｔａｌｉｓ（セイブカラマツ）、Ｌ．ｄｅｃｉｄｕａ（ヨーロッパカラマツ）、Ｌ．ｇｍｅｌｉｎｉｉ（グイマツ）などが挙げられる。また、カラマツ属以外の針葉樹としては、例えば、マツ属に関しては、Ｐｉｎｕｓ  ｒａｄｉａｔａ（ラジアータマツ）など、トガサワラ属に関しては、Ｐｓｅｕｄｏｔｓｕｇａ（以下、Ｐ．と略す）ｍｅｎｚｉｅｓｉｉ（ダクラスファー）、Ｐ．ｊａｐｏｎｉｃａ（トガサワラ）など、スギ属に関しては、Ｃｒｙｐｔｏｍｅｒｉａ ｊａｐｏｎｉｃａなどを挙げることができる。
【００１９】
溶解クラフトパルプの製造
上述したように、好ましい態様において本発明の溶解パルプは、クラフト蒸解法（ＫＰ法）によって製造される溶解クラフトパルプである。これに限定されるものではないが、本発明の溶解クラフトパルプの製造について以下に説明する。
【００２０】
（１）前加水分解工程
本発明ではクラフト蒸解を行う前の前処理として、チップに対して加水分解処理を行って、木材チップ中のヘミセルロース分を水溶性の糖に分解して、除去することができる。前処理としての加水分解処理（前加水分解）は、木材チップを高温の水で処理することによって実施される。添加する水は、熱水でも水蒸気の状態でもよい。加水分解の進行によって有機酸等が生成するので、処理液のｐＨは２〜５となるのが一般的である。
【００２１】
前加水分解処理は、１５０〜１８０℃の温度範囲で行うことが好ましい。温度が１５０℃未満であれば、ヘミセルロースの除去が不十分となり、１８０℃を超えると加水分解が過剰となりα−セルロース分も低下してしまう。処理時間は特に制限されないが、３０〜４００分が好ましく、３５〜２５０分がより好ましく、４０〜１５０分がさらに好ましい。処理時間が短すぎると、ヘミセルロースの除去が不十分となり、ヘミセルロースを除去したことによる脱リグニン性の向上効果も少なくなる。一方、処理時間が長すぎると、加水分解が過剰となりα−セルロース分が減少してパルプ収率の低下を招くとともに、リグニンの縮合により、後に続くクラフト蒸解工程における蒸解性の悪化を招いてしまう。
【００２２】
また、本発明における前加水分解処理は、Ｐファクター（Ｐｆ）を指標として、処理温度及び処理時間を設定することができる。Ｐファクターとは、前加水分解処理で反応系に与えられた熱の総量を表す目安であり、本発明では下記式によって表わされ、チップと水が混ざった時点から蒸解終了時点まで時間積分することで算出する。
【００２３】
Ｐｆ＝∫ｌｎ−１（40.48−15106／Ｔ）ｄｔ
［式中、Ｔはある時点の絶対温度を表す］
本発明における前加水分解処理は、Ｐファクター（Ｐｆ）が３５０〜８００となる範囲で行うことが好ましい。Ｐｆが３５０未満であれば、ヘミセルロースの除去が不十分となり、ヘミセルロースを除去したことによる脱リグニン性の向上効果も少なくなる。また、Ｐｆが８００を超えると、加水分解が過剰となりα−セルロース分が減少してパルプ収率の低下を招くとともに、リグニンの縮合により、後に続くクラフト蒸解工程における蒸解性の悪化を招いてしまう。
【００２４】
前加水分解工程は、木材チップと水を耐圧性容器（前加水分解釜）に入れて行うことができるが、容器の形状や大きさは特に制限されない。
前加水分解釜に木材チップと水を供給する際の比率は１〜２．３Ｌ／ｋｇとすることが好ましい。前加水分解釜に供給する木材チップと水の比率は動的液比とも呼ばれ、木材チップ１ｋｇあたりの水の量として示される。動的液比が１．０Ｌ／ｋｇ未満であると、木材チップに対して水が少なすぎるために加水分解が不十分となり、液比が２．３Ｌ／ｋｇを超えると前加水分解釜の頂部において気相部が十分に確保できないので好ましくない。なお、水には木材チップと共に供給する水だけではなく、木材チップに含まれる水分、ドレン水等も含まれる。
【００２５】
また、前加水分解工程において木材チップと水の液比は、例えば、１．０〜５．０Ｌ／ｋｇとすることができ、１．５〜４．５Ｌ／ｋｇが好ましく、２．０〜４．０Ｌ／ｋｇがさらに好ましい。液比が１．０Ｌ／ｋｇ未満であると、木材チップに対して水が少なすぎるために加水分解が不十分となり、液比が５．０Ｌ／ｋｇを超えると容器の大きさが過大となるので好ましくない。また、必要に応じて、少量の鉱酸を添加してもよい。
【００２６】
（２）チップの洗浄・回収工程
次いで、前加水分解処理後の木材チップは、前加水分解液を除去し、チップを十分に水で洗浄して回収することができる。不十分な洗浄では、後続の蒸解工程において悪影響が生じる場合がある。
【００２７】
加水分解液の洗浄、除去は、一般的な固液分離装置などを用いることによって行うことができる。例えば、前加水分解に用いる容器に抽出スクリーンを設け、容器下部から洗浄水を導入してスクリーンから抽出して向流洗浄することができる。
【００２８】
（３）クラフト蒸解工程
洗浄後のチップは、蒸解液と共に蒸解釜へ投入され、一般的な条件でクラフト蒸解に供することができる。蒸解釜は連続蒸解釜、バッチ式蒸解釜のいずれも使用できるが、連続蒸解釜の方がエネルギー効率がよいので、好ましい。また、ＭＣＣ、ＥＭＣＣ、ＩＴＣ、Ｌｏ−ｓｏｌｉｄなどの修正クラフト法の蒸解に供しても良い。また、１ベッセル液相型、１ベッセル気相／液相型、２ベッセル液相／気相型、２ベッセル液相型などの蒸解型式なども特に限定はない。すなわち、本願のアルカリ性水溶液を含浸し、これを保持する工程は、従来の蒸解液の浸透処理を目的とした装置や部位とは別個に設置してもよい。好ましくは、蒸解を終えた未晒パルプは蒸解液を抽出後、ディフュージョンウォッシャーなどの洗浄装置で洗浄する。洗浄後の未晒パルプのカッパー価は、針葉樹の場合、１０〜２２にすることが好ましく、１２〜２０としてもよい。広葉樹の場合、５〜２０にすることが好ましく、６〜１６としてもよい。
【００２９】
クラフト蒸解工程は、前加水分解処理した木材チップをクラフト蒸解液とともに耐圧性容器に入れて行うことができるが、容器の形状や大きさは特に制限されない。木材チップと薬液の液比は、例えば、１．０〜５．０Ｌ／ｋｇとすることができ、１．５〜４．５Ｌ／ｋｇが好ましく、２．０〜４．０Ｌ／ｋｇがさらに好ましい。
【００３０】
クラフト蒸解は、１２０〜２２０℃の温度範囲で行うことが好ましく、１５０〜１８０℃がより好ましい。温度が低すぎると脱リグニン（カッパー価の低下）が不十分である一方、温度が高すぎるとセルロースの重合度（粘度）が低下する。また、本発明における蒸解時間とは、蒸解温度が最高温度に達してから温度が下降し始めるまでの時間であるが、蒸解時間は、６０分以上１０時間が好ましく、１２０分以上２４０分以下が好ましい。蒸解時間が６０分未満ではパルプ化が進行せず、１０時間を超えるとパルプ生産効率が悪化するために好ましくない。
【００３１】
また、本発明におけるクラフト蒸解は、Ｈファクター（Ｈｆ）を指標として、処理温度及び処理時間を設定することができる。Ｈファクターとは、蒸解過程で反応系に与えられた熱の総量を表す目安であり、下記の式によって表わされる。Ｈファクターは、チップと水が混ざった時点から蒸解終了時点まで時間積分することで算出する。
【００３２】
Ｈｆ＝∫exp（43.20−16113／Ｔ）ｄｔ
［式中、Ｔはある時点の絶対温度を表す］
本発明においては、蒸解後得られた未漂白パルプは、必要に応じて、種々の処理に供することができる。
【００３３】
一つの態様において、クラフト蒸解で得られたパルプに酸素脱リグニン処理を行うことができる。本発明に使用される酸素脱リグニンは、公知の中濃度法あるいは高濃度法がそのまま適用できる。中濃度法の場合はパルプ濃度が８〜１５質量％、高濃度法の場合は２０〜３５質量％で行われることが好ましい。酸素脱リグニンにおけるアルカリとしては、水酸化ナトリウム、水酸化カリウムを使用することができ、酸素ガスとしては、深冷分離法からの酸素、ＰＳＡ（Pressure Swing Adsorption）からの酸素、ＶＳＡ（Vacuum Swing Adsorption）からの酸素等が使用できる。
【００３４】
酸素脱リグニン処理の反応条件は、特に限定はないが、酸素圧は３〜９ｋｇ／ｃｍ２、より好ましくは４〜７ｋｇ／ｃｍ２、アルカリ添加率は０．５〜４質量％、温度は８０〜１４０℃、処理時間は２０〜１８０分とすることができ、この他の条件は公知のものが適用できる。なお、本発明において、酸素脱リグニン処理は、複数回行ってもよい。
【００３５】
酸素脱リグニン処理が施されたパルプは、例えば、次いで洗浄工程へ送られ、洗浄後、多段漂白工程へ送られ、多段漂白処理を行うことができる。本発明の多段漂白処理は、特に限定されるものではないが、酸（Ａ）、二酸化塩素（Ｄ）、アルカリ（Ｅ）、酸素（Ｏ）、過酸化水素（Ｐ）、オゾン（Ｚ）、過酸等の公知の漂白剤と漂白助剤を組み合わせるのが好適である。例えば、多段漂白処理の初段は二酸化塩素漂白段（Ｄ）やオゾン漂白段（Ｚ）を用い、二段目にはアルカリ抽出段（Ｅ）や過酸化水素段（Ｐ）、三段目以降には、二酸化塩素や過酸化水素を用いた漂白シーケンスが好適に用いられる。三段目以降の段数も特に限定されるわけではないが、エネルギー効率、生産性等を考慮すると、合計で三段あるいは四段で終了するのが好適である。また、多段漂白処理中にエチレンジアミンテトラ酢酸（ＥＤＴＡ）、ジエチレントリアミンペンタ酢酸（ＤＴＰＡ）等によるキレート剤処理段を挿入してもよい。
【００３６】
本発明によって製造された溶解クラフトパルプ（ＤＫＰ）は、ヘミセルロースや各種フェノール類が除去されているため、通常の酸素脱リグニン処理や漂白処理により高品質の溶解クラフトパルプを容易に製造することができる。
【実施例】
【００３７】
次に実施例に基づき、本発明を更に詳細に説明するが、本発明は以下の実施例に限定されるものではない。なお、特に記載しない限り、本発明において、％などは重量基準であり、数値範囲はその端点を含むものとする。
【００３８】
実施例１
漂白溶解クラフトパルプ（α-セルロース含量：９４．７％）をスリットスクリーン（スリット幅：０．２ｍｍ）で処理した。処理条件は、８Ｌ／分の水量で、６分につき１０ｇ程度のパルプを処理し、スクリーンの大きさは、２６０ｍｍ×３１０ｍｍで、スリットは長さ７０ｍｍ、幅０．２ｍｍが９５個４ｍｍ間隔で３列並んであるものを使用した。
【００３９】
得られた漂白溶解クラフトパルプからビスコース溶液を調製し、ビスコース溶液の異物量、粘度、濾過性（Ｋｒ）を測定した。ビスコース溶液の調製は、RP JIS 改訂懇談会『溶解パルプ試験方法（案）』（昭和３２年１月発行、付２、１〜１０頁）に従った。
【００４０】
ビスコース溶液の異物量、粘度、濾過性（Ｋｒ）は、以下の方法にて測定した。
・異物量：ダートアナライザー（ＥＰＳＯＮ  ＧＴ−Ｘ７７０）で取り込み画像解析を行って、解像度８００ｄｐｉの条件で異物量をカウントした。ベースのフィルタの色を０、黒を１００とし、色濃度を数値化した上で色濃度が６５％以上のものを異物としてカウントした（しきい値６５％）。具体的には、パルプ４ｇをビスコース化したビスコース溶液を、ＡＤＶＡＮＴＥＣのＰＦ０４０のフィルタを用いて、フィルタ上のすべての異物を計測し、５０μｍ以上の異物の個数を計測した。
・粘度：目盛りつきの透明な管にビスコース溶液を入れ、20±0.1℃の水槽中に立てる。15〜30放置した後、1/8インチボールベアリングスチールボール（0.1300±0.003g）をピンセットで管の中央部に落とし、管の目盛り20cmの間の落下所要秒数を測定する。
・濾過性（Ｋｒ）：RP JIS 改訂懇談会、溶解パルプ試験方法（案）（昭和32年1月発行、付2、p1〜10）に従った。
【００４１】
比較例１
実施例１で用いた市販の漂白溶解クラフトパルプについて、スリットスクリーンによる異物除去を行わず、溶解パルプをビスコース溶液としたものの異物量、粘度、濾過性（Ｋｒ）を、実施例１と同様にして測定した。
【００４２】
【表１】
2014070314.tif 000002
【００４３】
表１に示されるように、スリットスクリーン（０．２ｍｍ）で異物除去を行った溶解クラフトパルプから調製したビスコース溶液の濾過性（Ｋｒ：３７１）は、異物除去を行っていない溶解クラフトパルプの濾過性（Ｋｒ：６５７）と比較して、顕著に改善されていた。